(57)【要約】  本発明の炭素繊維シート材は、複数本の炭素繊維と、前記炭素繊維を結合するバインダーとを含む炭素繊維シート材であって、前記炭素繊維として、バージンの炭素繊維である第１の炭素繊維と、リサイクルされた炭素繊維である第２の炭素繊維とを含んでいることを特徴とする。前記第１の炭素繊維の平均長さをＬＶＣＦ［ｍｍ］、前記第２の炭素繊維の平均長さをＬＲＣＦ［ｍｍ］としたとき、１．１≦ＬＶＣＦ／ＬＲＣＦ≦３０の関係を満足することが好ましい。
2020040289.tif 000002
【特許請求の範囲】
【請求項１】
複数本の炭素繊維と、前記炭素繊維を結合するバインダーとを含む炭素繊維シート材であって、
前記炭素繊維として、バージンの炭素繊維である第１の炭素繊維と、リサイクルされた炭素繊維である第２の炭素繊維とを含んでいることを特徴とする炭素繊維シート材。
【請求項２】
前記第２の炭素繊維の平均長さが前記第１の炭素繊維の平均長さよりも短い請求項１に記載の炭素繊維シート材。
【請求項３】
前記第１の炭素繊維の平均長さをＬＶＣＦ［ｍｍ］、前記第２の炭素繊維の平均長さをＬＲＣＦ［ｍｍ］としたとき、１．１≦ＬＶＣＦ／ＬＲＣＦ≦３０の関係を満足する請求項２に記載の炭素繊維シート材。
【請求項４】
前記第２の炭素繊維の平均長さが１．０ｍｍ以上１０ｍｍ以下である請求項１ないし３のいずれか１項に記載の炭素繊維シート材。
【請求項５】
前記第１の炭素繊維の含有率をＸＶＣＦ［質量％］、前記第２の炭素繊維の含有率をＸＲＣＦ［質量％］としたとき、０．００６≦ＸＶＣＦ／ＸＲＣＦ≦１．０の関係を満足する請求項１ないし４のいずれか１項に記載の炭素繊維シート材。
【請求項６】
前記第２の炭素繊維は、その表面に、当該第２の炭素繊維のリサイクル原料由来の有機成分および／または当該有機成分の炭化物が付着物として付着したものである請求項１ないし５のいずれか１項に記載の炭素繊維シート材。
【請求項７】
前記第２の炭素繊維の表面への前記付着物の被覆率が２％以上４０％以下である請求項６に記載の炭素繊維シート材。
【請求項８】
前記付着物により、複数本の前記第２の炭素繊維が結合し、束状になった束状体を含む請求項６または７に記載の炭素繊維シート材。
【請求項９】
前記束状体の幅に対する長さの比率であるアスペクト比が２以上５００以下である請求項８に記載の炭素繊維シート材。
【請求項１０】
請求項１ないし９のいずれか１項に記載の炭素繊維シート材に、樹脂材料を含浸させてなることを特徴とするプリプレグ。
【請求項１１】
複数本の炭素繊維と、複数本の樹脂繊維と、前記炭素繊維、前記樹脂繊維を結合するバインダーとを含むプリプレグであって、
前記炭素繊維として、バージンの炭素繊維である第１の炭素繊維と、リサイクルされた炭素繊維である第２の炭素繊維とを含んでいることを特徴とするプリプレグ。
【請求項１２】
前記樹脂繊維の平均長さが２．０ｍｍ以上２０ｍｍ以下である請求項１１に記載のプリプレグ。
【請求項１３】
前記炭素繊維の含有率をＸＣＦ［質量％］、前記樹脂繊維の含有率をＸＲＦ［質量％］としたとき、０．３０≦ＸＣＦ／ＸＲＦ≦２８の関係を満足する請求項１１または１２に記載のプリプレグ。
【請求項１４】
前記炭素繊維の平均長さをＬＣＦ［ｍｍ］、前記樹脂繊維の平均長さをＬＲＦ［ｍｍ］としたとき、０．１０≦ＬＲＦ／ＬＣＦ≦１８の関係を満足する請求項１１ないし１３のいずれか１項に記載のプリプレグ。
【請求項１５】
前記第２の炭素繊維の平均長さが前記第１の炭素繊維の平均長さよりも短い請求項１１ないし１４のいずれか１項に記載のプリプレグ。
【請求項１６】
前記第１の炭素繊維の平均長さをＬＶＣＦ［ｍｍ］、前記第２の炭素繊維の平均長さをＬＲＣＦ［ｍｍ］としたとき、１．１≦ＬＶＣＦ／ＬＲＣＦ≦３０の関係を満足する請求項１５に記載のプリプレグ。
【請求項１７】
前記第２の炭素繊維の平均長さが１．０ｍｍ以上１０ｍｍ以下である請求項１１ないし１６のいずれか１項に記載のプリプレグ。
【請求項１８】
前記第１の炭素繊維の含有率をＸＶＣＦ［質量％］、前記第２の炭素繊維の含有率をＸＲＣＦ［質量％］としたとき、０．００６≦ＸＶＣＦ／ＸＲＣＦ≦１．０の関係を満足する請求項１１ないし１７のいずれか１項に記載のプリプレグ。
【請求項１９】
前記第２の炭素繊維は、その表面に、当該第２の炭素繊維のリサイクル原料由来の有機成分および／または当該有機成分の炭化物が付着物として付着したものである請求項１１ないし１８のいずれか１項に記載のプリプレグ。
【請求項２０】
前記第２の炭素繊維の表面への前記付着物の被覆率が２％以上４０％以下である請求項１９に記載のプリプレグ。
【請求項２１】
前記付着物により、複数本の前記第２の炭素繊維が結合し、束状になった束状体を含む請求項１９または２０に記載のプリプレグ。
【請求項２２】
前記束状体の幅に対する長さの比率であるアスペクト比が２以上５００以下である請求項２１に記載のプリプレグ。
【請求項２３】
請求項１０ないし２２のいずれか１項に記載のプリプレグを加熱加圧成形してなることを特徴とする成形体。
【請求項２４】
バージンの炭素繊維である第１の炭素繊維と、リサイクルされた炭素繊維である第２の炭素繊維と、前記第１の炭素繊維および前記第２の炭素繊維を結合するバインダーとを混抄する工程を有することを特徴とする炭素繊維シート材の製造方法。
【請求項２５】
請求項２４に記載の方法を用いて製造された炭素繊維シート材に、樹脂材料を含浸させる工程を有することを特徴とするプリプレグの製造方法。
【請求項２６】
バージンの炭素繊維である第１の炭素繊維と、リサイクルされた炭素繊維である第２の炭素繊維と、樹脂繊維と、前記第１の炭素繊維、前記第２の炭素繊維および前記樹脂繊維を結合するバインダーとを混抄する工程を有することを特徴とするプリプレグの製造方法。
【請求項２７】
請求項２５または２６に記載の方法を用いて製造されたプリプレグを加熱加圧成形する工程を有することを特徴とする成形体の製造方法。
【発明の詳細な説明】
【技術分野】
【０００１】
本発明は、炭素繊維シート材、プリプレグ、成形体、炭素繊維シート材の製造方法、プリプレグの製造方法および成形体の製造方法に関する。
【背景技術】
【０００２】
繊維強化シート材やこれを用いた繊維強化樹脂成形体は、車両や航空機等の各種分野に使用されている。特に、繊維強化プラスチック（ＦＲＰ）は、埋設される強化繊維でプラスチックが補強されることから、プラスチック単体では到底に実現できない優れた強度を実現することができる。【０００３】
中でも、特に優れた物性を有する炭素繊維を用いた炭素繊維強化プラスチック（Carbon Fiber Reinforced Plastics：ＣＦＲＰ）が注目されている（特許文献１参照）。【０００４】
従来のＣＦＲＰでは、炭素繊維の優れた物性を生かすため、長い炭素繊維が用いられ、炭素繊維を織物として用いることが多かった。【０００５】
しかしながら、このようなＣＦＲＰでは、プリプレグ等のシート材から、所定の三次元構造を有する成形体を製造する際の成形性に劣るという問題があった。また、製造された成形体においては、繊維と樹脂材料との分布に不本意なばらつきを生じやすく、例えば、成形体の表面付近に、炭素繊維が多く露出している領域と、炭素繊維の露出量が少なく樹脂材料が多く露出している領域とが併存する場合があり、局所的な強度が低下する等の問題があった。【０００６】
また、資源の有効利用等の観点から、炭素繊維についてもリサイクルを行うことが求められている。【０００７】
しかしながら、従来においては、リサイクルされた炭素繊維を用いた場合、満足のいく強度や信頼性が得られないという問題があった。
【先行技術文献】
【特許文献】
【０００８】
【特許文献１】特開２０１４−０７７２０９号公報
【発明の概要】
【発明が解決しようとする課題】
【０００９】
本発明の目的は、強度、信頼性に優れた成形体を提供すること、強度、信頼性に優れた成形体を優れた成形性で製造するのに用いることができるプリプレグを提供すること、それ自身の強度、信頼性に優れるとともに、強度、信頼性に優れた成形体を優れた成形性で製造するのに用いることができる炭素繊維シート材を提供すること、また、これらを安定的に製造することができる製造方法を提供することにある。
【課題を解決するための手段】
【００１０】
このような目的は、下記（１）〜（２７）に記載の本発明により達成される。
（１）  複数本の炭素繊維と、前記炭素繊維を結合するバインダーとを含む炭素繊維シート材であって、
前記炭素繊維として、バージンの炭素繊維である第１の炭素繊維と、リサイクルされた炭素繊維である第２の炭素繊維とを含んでいることを特徴とする炭素繊維シート材。【００１１】
（２）  前記第２の炭素繊維の平均長さが前記第１の炭素繊維の平均長さよりも短い上記（１）に記載の炭素繊維シート材。【００１２】
（３）  前記第１の炭素繊維の平均長さをＬＶＣＦ［ｍｍ］、前記第２の炭素繊維の平均長さをＬＲＣＦ［ｍｍ］としたとき、１．１≦ＬＶＣＦ／ＬＲＣＦ≦３０の関係を満足する上記（２）に記載の炭素繊維シート材。【００１３】
（４）  前記第２の炭素繊維の平均長さが１．０ｍｍ以上１０ｍｍ以下である上記（１）ないし（３）のいずれかに記載の炭素繊維シート材。【００１４】
（５）  前記第１の炭素繊維の含有率をＸＶＣＦ［質量％］、前記第２の炭素繊維の含有率をＸＲＣＦ［質量％］としたとき、０．００６≦ＸＶＣＦ／ＸＲＣＦ≦１．０の関係を満足する上記（１）ないし（４）のいずれかに記載の炭素繊維シート材。【００１５】
（６）  前記第２の炭素繊維は、その表面に、当該第２の炭素繊維のリサイクル原料由来の有機成分および／または当該有機成分の炭化物が付着物として付着したものである上記（１）ないし（５）のいずれかに記載の炭素繊維シート材。【００１６】
（７）  前記第２の炭素繊維の表面への前記付着物の被覆率が２％以上４０％以下である上記（６）に記載の炭素繊維シート材。【００１７】
（８）  前記付着物により、複数本の前記第２の炭素繊維が結合し、束状になった束状体を含む上記（６）または（７）に記載の炭素繊維シート材。【００１８】
（９）  前記束状体の幅に対する長さの比率であるアスペクト比が２以上５００以下である上記（８）に記載の炭素繊維シート材。【００１９】
（１０）  上記（１）ないし（９）のいずれかに記載の炭素繊維シート材に、樹脂材料を含浸させてなることを特徴とするプリプレグ。【００２０】
（１１）  複数本の炭素繊維と、複数本の樹脂繊維と、前記炭素繊維、前記樹脂繊維を結合するバインダーとを含むプリプレグであって、
前記炭素繊維として、バージンの炭素繊維である第１の炭素繊維と、リサイクルされた炭素繊維である第２の炭素繊維とを含んでいることを特徴とするプリプレグ。【００２１】
（１２）  前記樹脂繊維の平均長さが２．０ｍｍ以上２０ｍｍ以下である上記（１１）に記載のプリプレグ。【００２２】
（１３）  前記炭素繊維の含有率をＸＣＦ［質量％］、前記樹脂繊維の含有率をＸＲＦ［質量％］としたとき、０．３０≦ＸＣＦ／ＸＲＦ≦２８の関係を満足する上記（１１）または（１２）に記載のプリプレグ。【００２３】
（１４）  前記炭素繊維の平均長さをＬＣＦ［ｍｍ］、前記樹脂繊維の平均長さをＬＲＦ［ｍｍ］としたとき、０．１０≦ＬＲＦ／ＬＣＦ≦１８の関係を満足する上記（１１）ないし（１３）のいずれかに記載のプリプレグ。【００２４】
（１５）  前記第２の炭素繊維の平均長さが前記第１の炭素繊維の平均長さよりも短い上記（１１）ないし（１４）のいずれかに記載のプリプレグ。【００２５】
（１６）  前記第１の炭素繊維の平均長さをＬＶＣＦ［ｍｍ］、前記第２の炭素繊維の平均長さをＬＲＣＦ［ｍｍ］としたとき、１．１≦ＬＶＣＦ／ＬＲＣＦ≦３０の関係を満足する上記（１５）に記載のプリプレグ。【００２６】
（１７）  前記第２の炭素繊維の平均長さが１．０ｍｍ以上１０ｍｍ以下である上記（１１）ないし（１６）のいずれかに記載のプリプレグ。【００２７】
（１８）  前記第１の炭素繊維の含有率をＸＶＣＦ［質量％］、前記第２の炭素繊維の含有率をＸＲＣＦ［質量％］としたとき、０．００６≦ＸＶＣＦ／ＸＲＣＦ≦１．０の関係を満足する上記（１１）ないし（１７）のいずれかに記載のプリプレグ。【００２８】
（１９）  前記第２の炭素繊維は、その表面に、当該第２の炭素繊維のリサイクル原料由来の有機成分および／または当該有機成分の炭化物が付着物として付着したものである上記（１１）ないし（１８）のいずれかに記載のプリプレグ。【００２９】
（２０）  前記第２の炭素繊維の表面への前記付着物の被覆率が２％以上４０％以下である上記（１９）に記載のプリプレグ。【００３０】
（２１）  前記付着物により、複数本の前記第２の炭素繊維が結合し、束状になった束状体を含む上記（１９）または（２０）に記載のプリプレグ。【００３１】
（２２）  前記束状体の幅に対する長さの比率であるアスペクト比が２以上５００以下である上記（２１）に記載のプリプレグ。【００３２】
（２３）  上記（１０）ないし（２２）のいずれかに記載のプリプレグを加熱加圧成形してなることを特徴とする成形体。【００３３】
（２４）  バージンの炭素繊維である第１の炭素繊維と、リサイクルされた炭素繊維である第２の炭素繊維と、前記第１の炭素繊維および前記第２の炭素繊維を結合するバインダーとを混抄する工程を有することを特徴とする炭素繊維シート材の製造方法。【００３４】
（２５）  上記（２４）に記載の方法を用いて製造された炭素繊維シート材に、樹脂材料を含浸させる工程を有することを特徴とするプリプレグの製造方法。【００３５】
（２６）  バージンの炭素繊維である第１の炭素繊維と、リサイクルされた炭素繊維である第２の炭素繊維と、樹脂繊維と、前記第１の炭素繊維、前記第２の炭素繊維および前記樹脂繊維を結合するバインダーとを混抄する工程を有することを特徴とするプリプレグの製造方法。【００３６】
（２７）  上記（２５）または（２６）に記載の方法を用いて製造されたプリプレグを加熱加圧成形する工程を有することを特徴とする成形体の製造方法。
【発明の効果】
【００３７】
本発明によれば、強度、信頼性に優れた成形体を提供すること、強度、信頼性に優れた成形体を優れた成形性で製造するのに用いることができるプリプレグを提供すること、それ自身の強度、信頼性に優れるとともに、強度、信頼性に優れた成形体を優れた成形性で製造するのに用いることができる炭素繊維シート材を提供すること、また、これらを安定的に製造することができる製造方法を提供することができる。
【図面の簡単な説明】
【００３８】
【図１】図１は、本発明の炭素繊維シート材の好適な実施形態を模式的に示す平面図である。
【図２】図２は、本発明の炭素繊維シート材の好適な実施形態を模式的に示す縦断面図である。
【図３】図３は、本発明のプリプレグの第１実施形態を模式的に示す平面図である。
【図４】図４は、本発明のプリプレグの第２実施形態を模式的に示す平面図である。
【発明を実施するための形態】
【００３９】
以下、本発明の好適な実施形態について詳細に説明する。
以下の説明において、同一の名称、符号については同一もしくは同質の部材を示しており、詳細説明を適宜省略する。また、本明細書において、「シート材」とは、単体のシート材のほか、これらを複数層に積層した積層体、マット状、塊状の形態のものを含む意味で使用する。
【００４０】
［炭素繊維シート材］
まず、本発明の炭素繊維シート材について説明する。
【００４１】
図１は、本発明の炭素繊維シート材の好適な実施形態を模式的に示す平面図、図２は、本発明の炭素繊維シート材の好適な実施形態を模式的に示す縦断面図である。なお、図２中、付着物２、バインダー２０の図示は省略した。
【００４２】
炭素繊維シート材１００は、複数本の炭素繊維１と、炭素繊維１を結合するバインダー２０とを含む。そして、炭素繊維１として、バージンの炭素繊維である第１の炭素繊維１１と、リサイクルされた炭素繊維である第２の炭素繊維１２とを含んでいる。
【００４３】
このような構成により、強度、信頼性に優れた炭素繊維シート材１００を提供することができる。また、このような炭素繊維シート材１００は、強度、信頼性に優れた成形体を優れた成形性で製造するのに好適に用いることができる。
【００４４】
より詳しく説明すると以下のとおりである。すなわち、品質の劣化等が生じにくく、より高い品質を有するバージンの炭素繊維である第１の炭素繊維１１を含むことにより、炭素繊維シート材１００全体としての強度、信頼性を優れたものとすることができ、炭素繊維シート材１００を用いて製造される成形体の強度も優れたものとすることができる。また、リサイクルされた炭素繊維は、一般に、バインダー等の樹脂材料との親和性に優れており、バージンの炭素繊維を用いる場合に比べて、炭素繊維シート材の加工性、成形性を優れたものとすることができ、炭素繊維シート材を用いて製造される成形体における不良の発生を好適に防止することができ、成形体の信頼性を優れたものとすることができる。また、成形不良を生じにくいため、微細な構造を有する成形体や曲率半径の小さい部位を有する成形体の製造にも好適に適用することができる。また、リサイクルされた炭素繊維は、一般に、リサイクル時に形成された破断部が比較的荒れた状態になりやすく、繊維同士の絡み、引っ掛かり等が起こりやすくなるとともに、バインダー２０等の樹脂材料との密着性も優れたものになりやすい。また、リサイクルされた炭素繊維は、そのリサイクル条件により、後述するような付着物２の付着量（被覆率）や構成材料、所定の形状の束状体１０の形成等を好適に制御することができ、炭素繊維シート材１００や成形体等の品質を安定的かつ容易に優れたものとすることができる。
【００４５】
また、成形体の製造時に優れた成形性が得られるため、成形体の製造条件（例えば、温度、圧力等）を緩和することができる。したがって、製造装置として簡易な構成のものを用いたり、製造装置への負荷を抑制し、製造装置の長寿命化を図ったりすることができる。また、成形体の生産コスト抑制の観点からも有利である。
【００４６】
また、炭素繊維の含有率を高めても、優れた成形性を維持することができるため、樹脂材料の含有率を低くすることができ、成形体において、炭素繊維が有している優れた性質（例えば、強度、熱伝導性、導電性等）をより効果的に発揮させることができる。
【００４７】
また、リサイクルされた第２の炭素繊維１２を用いることにより、省資源、環境負荷の低減等の観点からも好ましい。
【００４８】
これに対し、上記のような条件を満足しないと上記のような優れた効果は得られない。
例えば、炭素繊維として、バージンの炭素繊維のみを用い、リサイクルされた炭素繊維を用いなかった場合には、炭素繊維とバインダー等の樹脂材料との密着性を十分に優れたものとすること等が困難となり、炭素繊維シート材や当該炭素繊維シート材を用いて製造されるプリプレグの成形性や、炭素繊維シート材や当該炭素繊維シート材を用いて製造される成形体等の信頼性を十分に優れたものとすることが困難である。
【００４９】
また、炭素繊維として、リサイクルされた炭素繊維のみを用い、バージンの炭素繊維を用いなかった場合には、炭素繊維シートや当該炭素繊維シートを用いて製造される成形体等の強度を十分に優れたものとすることが困難である。
【００５０】
（第１の炭素繊維）
前述したように、炭素繊維シート材１００は、炭素繊維１としてバージンの炭素繊維（第１の炭素繊維１１）を含んでいる。
【００５１】
品質の劣化等が生じにくく、より高い品質を有するバージンの炭素繊維である第１の炭素繊維１１を含むことにより、炭素繊維シート材１００全体としての強度、信頼性を優れたものとすることができ、炭素繊維シート材１００を用いて製造される成形体の強度も優れたものとすることができる。
【００５２】
また、後に詳述する第２の炭素繊維１２（リサイクルされた炭素繊維）とともに、第１の炭素繊維１１（バージンの炭素繊維）を含むことにより、例えば、バージンの炭素繊維を用いない場合に比べて、複数本の炭素繊維が結合して束状になった束状体と束状になっていない炭素繊維との比率や、炭素繊維の長さの分布を好適に調整することができる。その結果、炭素繊維シート材１００や成形体の特性を好適に制御することができる。
【００５３】
第１の炭素繊維１１の平均長さ（後述するプリプレグ２００、成形体に含まれる第１の炭素繊維１１の平均長さについても同様）は、１．５ｍｍ以上３０ｍｍ以下であるのが好ましく、２．０ｍｍ以上２０ｍｍ以下であるのがより好ましく、４．０ｍｍ以上１６ｍｍ以下であるのがさらに好ましい。
【００５４】
これにより、炭素繊維シート材１００、成形体等の強度をより優れたものとしつつ、成形時における不良等をより効果的に防止することができ、炭素繊維シート材１００、成形体等の信頼性をより優れたものとすることができる。
【００５５】
なお、本発明において、繊維の平均長さとしては、例えば、無作為に選択した顕微鏡観察の視野中に含まれる繊維を無作為に１００本抽出し、これらの長さの平均値を採用することができる。なお、１つの視野中に１００本の繊維が含まれない場合、異なる複数の視野において、合計１００本の繊維を無作為に抽出し、これらの長さの平均値を、平均長さとして採用することができる。
【００５６】
第１の炭素繊維１１の平均幅（後述するプリプレグ２００、成形体に含まれる第１の炭素繊維１１の平均幅についても同様）は、１．０μｍ以上２０μｍ以下であるのが好ましく、２．０μｍ以上１８μｍ以下であるのがより好ましく、３．０μｍ以上１５μｍ以下であるのがさらに好ましい。
【００５７】
これにより、炭素繊維シート材１００や成形体等の強度を十分に優れたものとしつつ、炭素繊維シート材１００等の加工性、成形性を特に優れたものとすることができる。また、炭素繊維シート材１００や成形体等の表面に不本意な凹凸が生じてしまうことをより効果的に防止することができる。
【００５８】
なお、本明細書において、繊維の平均幅としては、例えば、無作為に選択した顕微鏡観察の視野中に含まれる繊維を無作為に１００本抽出し、これらの幅の平均値を採用することができる。なお、１つの視野中に１００本の繊維が含まれない場合、異なる複数の視野において、合計１００本の繊維を無作為に抽出し、これらの幅の平均値を、平均幅として採用することができる。
【００５９】
炭素繊維シート材１００中における第１の炭素繊維１１の含有率は、０．５質量％以上４０質量％以下であるのが好ましく、１．０質量％以上３０質量％以下であるのがより好ましく、１．５質量％以上２０質量％以下であるのがさらに好ましい。
【００６０】
このような条件を満足することにより、第１の炭素繊維１１と第２の炭素繊維１２とが併存することによる効果（相乗効果）がより顕著に発揮される。
【００６１】
なお、第１の炭素繊維１１としては、異なる条件で製造した複数種の炭素繊維を用いてもよい。
【００６２】
（第２の炭素繊維）
前述したように、炭素繊維シート材１００は、炭素繊維１としてリサイクルされた炭素繊維（第２の炭素繊維１２）を含んでいる。
【００６３】
第２の炭素繊維１２の平均長さは、特に限定されないが、第１の炭素繊維１１の平均長さよりも短いのが好ましい。
【００６４】
これにより、炭素繊維シート材１００やプリプレグ等の成形性をより優れたものとすることができる。また、成形時における不良の発生（例えば、繊維と樹脂材料との分布の不本意なばらつきによる局所的な強度の低下、外観不良等）をより効果的に防止することができる。また、成形不良を生じにくいため、微細な構造を有する成形体や曲率半径の小さい部位を有する成形体の製造にもより好適に適用することができる。
【００６５】
第１の炭素繊維１１の平均長さをＬＶＣＦ［ｍｍ］、第２の炭素繊維１２の平均長さをＬＲＣＦ［ｍｍ］としたとき、１．１≦ＬＶＣＦ／ＬＲＣＦ≦３０の関係を満足するのが好ましく、１．３≦ＬＶＣＦ／ＬＲＣＦ≦１２の関係を満足するのがより好ましく、１．８≦ＬＶＣＦ／ＬＲＣＦ≦７．０の関係を満足するのがさらに好ましい。
【００６６】
これにより、前述した効果がより顕著に発揮されるとともに、炭素繊維シート材１００や成形体等の強度をより優れたものとすることができる。
【００６７】
第２の炭素繊維１２の平均長さ（後述するプリプレグ２００、成形体に含まれる第２の炭素繊維１２の平均長さについても同様）の具体的な値は、特に限定されないが、１．０ｍｍ以上１０ｍｍ以下であるのが好ましく、１．５ｍｍ以上９．０ｍｍ以下であるのがより好ましく、２．０ｍｍ以上８．０ｍｍ以下であるのがさらに好ましい。
【００６８】
これにより、前述した効果がより顕著に発揮されるとともに、炭素繊維シート材１００や成形体等の強度をより優れたものとすることができる。また、熱履歴を受けた場合でも内部応力がたまりにくく、寸法精度を優れたものとすることができ、また、成形体の使用時における不本意な変形等も生じにくい。
【００６９】
第２の炭素繊維１２の平均幅（後述するプリプレグ２００、成形体に含まれる第２の炭素繊維１２の平均幅についても同様）は、１．０μｍ以上２０μｍ以下であるのが好ましく、２．０μｍ以上１８μｍ以下であるのがより好ましく、３．０μｍ以上１５μｍ以下であるのがさらに好ましい。
【００７０】
これにより、炭素繊維シート材１００や成形体等の強度を十分に優れたものとしつつ、炭素繊維シート材１００等の加工性、成形性を特に優れたものとすることができる。また、炭素繊維シート材１００や成形体等の表面に不本意な凹凸が生じてしまうことをより効果的に防止することができる。
【００７１】
第２の炭素繊維１２は、リサイクルされたものであればよいが、炭素繊維強化プラスチック（Carbon Fiber Reinforced Plastics：ＣＦＲＰ）からリサイクルされたものであるのが好ましい。
【００７２】
ＣＦＲＰには、一般に良質の炭素繊維が用いられており、ＣＦＲＰからリサイクルされた第２の炭素繊維１２を用いることにより、炭素繊維シート材１００、成形体等の品質をより優れたものとすることができる。また、ＣＦＲＰをリサイクル原料として用いることにより、後述する束状体１０の形成や、付着物２の組成や付着量等の調整をより好適に制御することができる。
【００７３】
第２の炭素繊維１２は、いかなる方法でリサイクルしてもよいが、例えば、破砕・粉砕したリサイクル原料に熱処理を施すことにより、好適に得ることができる。
【００７４】
リサイクル原料に対する熱処理条件は、特に限定されないが、例えば、空気雰囲気下での３００℃以上４００℃以下の温度の第１の加熱処理（主として、樹脂材料の熱分解を目的とする熱処理）と、空気雰囲気下での４００℃以上６００℃以下の温度の第２の加熱処理（主に、炭化した残留物の除去を目的とする熱処理）とを行うことにより、上記のような条件を満足する第２の炭素繊維１２を好適に得ることができる。
【００７５】
なお、第２の炭素繊維１２としては、異なる条件でリサイクルした複数種の炭素繊維を用いてもよい。
【００７６】
本実施形態では、第２の炭素繊維１２は、その表面に、第２の炭素繊維１２のリサイクル原料（例えば、ＣＦＲＰ等）由来の有機成分および／または当該有機成分の炭化物が付着物２として付着したものである。
【００７７】
このような付着物２は、一般に、バージンの炭素繊維に後処理として付着させた付着物に比べて、炭素繊維に対する密着性に優れている。また、このような付着物２は、バインダー２０や樹脂材料（含浸樹脂）３０等との親和性に優れている。したがって、炭素繊維シート材１００、成形体等の強度、信頼性のさらなる向上を図る上で有利である。また、第２の炭素繊維１２の表面に付着物２が付着していることにより、後述する束状体１０をより好適に形成することができ、束状体１０の強度、安定性をより優れたものとすることができる。
前記有機成分としては、例えば、サイジング剤、マトリックス樹脂等が挙げられる。
【００７８】
第２の炭素繊維１２の表面への付着物２の被覆率（後述するプリプレグ２００、成形体に含まれる第２の炭素繊維１２の表面への付着物２の被覆率についても同様）は、特に限定されないが、２％以上４０％以下であるのが好ましく、４％以上３０％以下であるのがより好ましく、６％以上２０％以下であるのがさらに好ましい。
【００７９】
これにより、炭素繊維シート材１００や成形体の強度、信頼性をより向上させることができる。
【００８０】
また、本実施形態では、複数本の第２の炭素繊維１２が結合し、束状になった束状体１０を含んでいる。
【００８１】
これにより、炭素繊維シート材１００や成形体の強度、信頼性をより向上させることができる。
【００８２】
特に、本実施形態では、付着物２により、複数本の第２の炭素繊維１２が結合し、束状になった束状体１０を含んでいる。
【００８３】
これにより、束状体１０自体の強度、安定性を向上させることができ、炭素繊維シート材１００や成形体の強度、信頼性をさらに向上させることができる。
【００８４】
束状体１０の幅Ｗに対する長さＬの比率（Ｌ／Ｗ）であるアスペクト比（後述するプリプレグ２００、成形体中に含まれる束状体１０についても同様）は、２以上５００以下であるのが好ましく、１０以上４５０以下であるのがより好ましく、２０以上４００以下であるのがさらに好ましい。
【００８５】
このような条件を満足することにより、成形体の製造時における成形性（曲げ等の加工性）等をより優れたものとしつつ、炭素繊維シート材１００や成形体の強度、信頼性をさらに向上させることができる。
【００８６】
なお、炭素繊維シート材１００（後述するプリプレグ２００、成形体についても同様）が複数個の束状体１０を含んでいる場合、これら複数個の束状体１０についてのアスペクト比の平均値が前記のような条件を満足するのが好ましい。
【００８７】
なお、アスペクト比の平均値は、例えば、無作為に選択した顕微鏡観察の視野中に含まれる束状体１０を無作為に１００個抽出し、これらについてのアスペクト比を求めた場合のこれらの平均値を採用することができる。なお、１つの視野中に１００個の束状体が含まれない場合、異なる複数の視野において、合計１００個の束状体１０を無作為に抽出し、これらについてのアスペクト比の平均値を採用することができる。
【００８８】
また、図示の構成では、炭素繊維シート材１００（後述するプリプレグ２００、成形体についても同様）には、束状体１０を構成する第２の炭素繊維１２に加えて、束状体１０を構成しない第２の炭素繊維１２も含まれている。
【００８９】
これにより、優れた強度と取り扱いのし易さ（成形性を含む）とをより高いレベルで両立することができる。
【００９０】
炭素繊維シート材１００中における第１の炭素繊維１１の含有率をＸＶＣＦ［質量％］、第２の炭素繊維１２の含有率をＸＲＣＦ［質量％］としたとき、０．００６≦ＸＶＣＦ／ＸＲＣＦ≦１．０の関係を満足するのが好ましく、０．０１５≦ＸＶＣＦ／ＸＲＣＦ≦０．６０の関係を満足するのがより好ましく、０．０２０≦ＸＶＣＦ／ＸＲＣＦ≦０．３３の関係を満足するのがさらに好ましい。
【００９１】
このような条件を満足することにより、第１の炭素繊維１１と第２の炭素繊維１２とが併存することによる効果（相乗効果）がより顕著に発揮される。
【００９２】
炭素繊維シート材１００中における第２の炭素繊維１２の含有率は、４０質量％以上９９質量％以下であるのが好ましく、５０質量％以上９８質量％以下であるのがより好ましく、６０質量％以上９７質量％以下であるのがさらに好ましい。
【００９３】
このような条件を満足することにより、第１の炭素繊維１１と第２の炭素繊維１２とが併存することによる効果（相乗効果）がより顕著に発揮される。
【００９４】
炭素繊維シート材１００中における炭素繊維１の含有率（第１の炭素繊維１１の含有率と第２の炭素繊維１２の含有率との和）は、５０質量％以上９９．５質量％以下であるのが好ましく、５４質量％以上９９質量％以下であるのがより好ましく、６３質量％以上９８．５質量％以下であるのがさらに好ましい。
【００９５】
このような条件を満足することにより、炭素繊維１が本来有している特徴がより効果的に発揮され、炭素繊維シート材１００や成形体の強度、信頼性等をより優れたものとすることができる。
【００９６】
（バインダー）
バインダー２０は、炭素繊維１（第１の炭素繊維１１および第２の炭素繊維１２）を結合する機能を有している。また、バインダー２０が、炭素繊維シート材１００を用いて製造される成形体中に残存するものである場合、成形体においてマトリックス樹脂の一部を構成するものであってもよい。
【００９７】
なお、バインダー２０は、炭素繊維１を直接結合するものであってもよいし、他の成分（例えば、付着物２や後述するその他の成分等）を介して、炭素繊維１同士を結合するものであってもよい。
【００９８】
バインダー２０としては、例えば、ポリエチレンテレフタレート、ポリブチレンテレフタレート、ポリ乳酸等のポリエステル；ポリエチレン、ポリプロピレン等のポリオレフィン；ナイロン６、ナイロン６，６等のポリアミド；ポリビニルアルコール（ＰＶＡ）、ポリ酢酸ビニル、ポリフェニレンサルファイド、ポリエーテルケトン、ポリカーボネート、フェノキシ樹脂等の熱可塑性樹脂、エポキシ樹脂、フェノール樹脂、メラミン樹脂、不飽和ポリエステル等の熱硬化性樹脂や、これらの共重合体や、変性樹脂、ポリマーアロイ等が挙げられ、これらから選択される１種または２種以上を組み合わせて用いることができる。
【００９９】
中でも、バインダー２０は、ポリビニルアルコールであるのが好ましい。
これにより、バインダー２０が炭素繊維１同士をより好適に結合、固定化することができ、炭素繊維シート材１００に、好適なドレープ性を付与することができる。
【０１００】
炭素繊維シート材１００中におけるバインダー２０の含有率は、０．５質量％以上５０質量％以下であるのが好ましく、１．０質量％以上４５質量％以下であるのがより好ましく、１．５質量％以上３５質量％以下であるのがさらに好ましい。
【０１０１】
このような条件を満足することにより、炭素繊維１が本来有している特徴がより効果的に発揮され、炭素繊維シート材１００や成形体の強度、信頼性等をより優れたものとすることができる。
【０１０２】
（その他の成分）
炭素繊維シート材１００は、前述した以外の成分（その他の成分）を含んでいてもよい。
【０１０３】
このような成分としては、例えば、可塑剤、着色剤、酸化防止剤、紫外線吸収剤、光安定剤、軟化剤、改質剤、防錆剤、充填剤、表面潤滑剤、腐食防止剤、耐熱安定剤、滑剤、プライマー、帯電防止剤、重合禁止剤、架橋剤、触媒、レベリング剤、増粘剤、分散剤、老化防止剤、難燃剤、加水分解防止剤、腐食防止剤、カーボンナノチューブ、カーボンナノファイバー、セルロースナノファイバー、フラーレン、グラファイト等が挙げられる。
【０１０４】
炭素繊維シート材１００の厚さは、特に限定されないが、０．１５ｍｍ以上２．５ｍｍ以下であるのが好ましく、０．２０ｍｍ以上２．０ｍｍ以下であるのがより好ましく、０．２５ｍｍ以上１．５ｍｍ以下であるのがさらに好ましい。
【０１０５】
これにより、炭素繊維シート材１００の取り扱いのし易さ、プリプレグ２００等の製造のし易さ、成形体とする時の成形性等をより優れたものとすることができる。
【０１０６】
炭素繊維シート材１００の用途は、特に限定されず、例えば、後述するプリプレグや成形体の製造に用いるものや、放熱シート・フィン、導電性シート、電磁波シールド材、電極材等として用いることができる。
【０１０７】
［プリプレグ］
次に、本発明のプリプレグについて説明する。
【０１０８】
本発明のプリプレグは、加熱加圧成形により、所定の形状の成形体の製造に用いることができるシート状の部材であり、バージンの炭素繊維である第１の炭素繊維と、リサイクルされた炭素繊維である第２の炭素繊維とを含むとともに、樹脂材料を含んでいる。樹脂材料は、熱可塑性樹脂、熱硬化性樹脂のいずれであってもよい。なお、本発明において、プリプレグには、樹脂材料が不完全に含浸しているセミプレグも含む概念である。
【０１０９】
＜第１実施形態＞
図３は、本発明のプリプレグの第１実施形態を模式的に示す平面図である。
【０１１０】
本実施形態のプリプレグ２００は、炭素繊維シート材１００に、樹脂材料（含浸樹脂）３０を含浸させてなるものである。
【０１１１】
これにより、強度、信頼性に優れた成形体を優れた成形性で製造するのに用いることができるプリプレグ２００を提供することができる。
【０１１２】
また、成形体の製造時に優れた成形性が得られるため、成形体の製造条件（例えば、温度、圧力等）を緩和することができる。したがって、製造装置として簡易な構成のものを用いたり、製造装置への負荷を抑制し、製造装置の長寿命化を図ったりすることができる。また、成形体の生産コスト抑制の観点からも有利である。
【０１１３】
また、炭素繊維の含有率を高めても、優れた成形性を維持することができるため、樹脂材料の含有率を低くすることができ、成形体において、炭素繊維が有している優れた性質（例えば、強度、熱伝導性、導電性等）をより効果的に発揮させることができる。
【０１１４】
また、リサイクルされた第２の炭素繊維１２を用いることにより、省資源、環境負荷の低減等の観点からも好ましい。
【０１１５】
なお、樹脂材料（含浸樹脂）３０は、成形体においてマトリックス樹脂を構成するものである。
【０１１６】
樹脂材料（含浸樹脂）３０としては、例えば、ポリエチレンテレフタレート、ポリブチレンテレフタレート、ポリ乳酸等のポリエステル；ポリエチレン、ポリプロピレン等のポリオレフィン；ナイロン６、ナイロン６，６等のポリアミド；ポリビニルアルコール（ＰＶＡ）、ポリ酢酸ビニル、ポリフェニレンサルファイド、ポリエーテルケトン、ポリカーボネート、フェノキシ樹脂等の熱可塑性樹脂、エポキシ樹脂、フェノール樹脂、メラミン樹脂、不飽和ポリエステル等の熱硬化性樹脂や、これらの共重合体や、変性樹脂、ポリマーアロイ等が挙げられ、これらから選択される１種または２種以上を組み合わせて用いることができる。
【０１１７】
中でも、樹脂材料（含浸樹脂）３０は、熱硬化性樹脂であるのが好ましい。
これにより、成形体の強度、耐久性等を特に優れたものとすることができる。
【０１１８】
プリプレグ２００中における樹脂材料（含浸樹脂）３０の含有率は、３．０質量％以上７０質量％以下であるのが好ましく、４．０質量％以上６８質量％以下であるのがより好ましく、５．０質量％以上６５質量％以下であるのがさらに好ましい。
【０１１９】
このような条件を満足することにより、プリプレグ２００を用いて製造される成形体の強度、信頼性を十分に優れたものとしつつ、成形体を製造する際の成形性をより優れたものとすることができる。
【０１２０】
プリプレグ２００中における炭素繊維１の含有率（第１の炭素繊維１１の含有率と第２の炭素繊維１２の含有率との和）は、１６質量％以上９６質量％以下であるのが好ましく、１７．５質量％以上９５質量％以下であるのがより好ましく、２３質量％以上９３質量％以下であるのがさらに好ましい。
【０１２１】
このような条件を満足することにより、炭素繊維１が本来有している特徴がより効果的に発揮され、プリプレグ２００を用いて製造される成形体の強度、信頼性を十分に優れたものとしつつ、成形体を製造する際の成形性をより優れたものとすることができる。
【０１２２】
また、プリプレグ２００中における炭素繊維１の含有率（第１の炭素繊維１１の含有率と第２の炭素繊維１２の含有率との和）をＸＣＦ［質量％］、プリプレグ２００中における樹脂材料（含浸樹脂）３０の含有率をＸＩＲ［質量％］としたとき、０．０３５≦ＸＩＲ／ＸＣＦ≦４．３の関係を満足するのが好ましく、０．０４５≦ＸＩＲ／ＸＣＦ≦３．８の関係を満足するのがより好ましく、０．０５５≦ＸＩＲ／ＸＣＦ≦２．８の関係を満足するのがさらに好ましい。
【０１２３】
このような条件を満足することにより、炭素繊維１が本来有している特徴がより効果的に発揮され、プリプレグ２００を用いて製造される成形体の強度、信頼性を十分に優れたものとしつつ、成形体を製造する際の成形性をより優れたものとすることができる。
【０１２４】
プリプレグ２００は、前述した以外の成分（その他の成分）を含んでいてもよい。
このような成分としては、例えば、可塑剤、着色剤、酸化防止剤、紫外線吸収剤、光安定剤、軟化剤、改質剤、防錆剤、充填剤、表面潤滑剤、腐食防止剤、耐熱安定剤、滑剤、プライマー、帯電防止剤、重合禁止剤、架橋剤、触媒、レベリング剤、増粘剤、分散剤、老化防止剤、難燃剤、加水分解防止剤、腐食防止剤、カーボンナノチューブ、カーボンナノファイバー、セルロースナノファイバー、フラーレン、グラファイト等が挙げられる。
【０１２５】
プリプレグ２００の厚さは、特に限定されないが、０．１５ｍｍ以上２．５ｍｍ以下であるのが好ましく、０．２０ｍｍ以上２．０ｍｍ以下であるのがより好ましく、０．２５ｍｍ以上１．５ｍｍ以下であるのがさらに好ましい。
【０１２６】
これにより、プリプレグ２００の取り扱いのし易さ、製造のし易さ、成形体とする時の成形性等をより優れたものとすることができる。
【０１２７】
＜第２実施形態＞
図４は、本発明のプリプレグの第２実施形態を模式的に示す平面図である。以下の説明では、前述した実施形態との相違点について中心的に説明し、同様の事項についての説明は省略する。
【０１２８】
本実施形態のプリプレグ２００は、複数本の炭素繊維１と、複数本の樹脂繊維４０と、炭素繊維１、樹脂繊維４０を結合するバインダー２０とを含んでいる。そして、炭素繊維１は、バージンの炭素繊維である第１の炭素繊維１１と、リサイクルされた炭素繊維である第２の炭素繊維１２とを含んでいる。
【０１２９】
これにより、強度、信頼性に優れた成形体を優れた成形性で製造するのに用いることができるプリプレグ２００を提供することができる。
【０１３０】
また、成形体の製造時に優れた成形性が得られるため、成形体の製造条件（例えば、温度、圧力等）を緩和することができる。したがって、製造装置として簡易な構成のものを用いたり、製造装置への負荷を抑制し、製造装置の長寿命化を図ったりすることができる。また、成形体の生産コスト抑制の観点からも有利である。
【０１３１】
また、炭素繊維の含有率を高めても、優れた成形性を維持することができるため、樹脂材料の含有率を低くすることができ、成形体において、炭素繊維が有している優れた性質（例えば、強度、熱伝導性、導電性等）をより効果的に発揮させることができる。
【０１３２】
また、リサイクルされた第２の炭素繊維１２を用いることにより、省資源、環境負荷の低減等の観点からも好ましい。
なお、樹脂繊維４０は、成形体においてマトリックス樹脂を構成するものである。
【０１３３】
また、本実施形態のプリプレグ２００においては、炭素繊維１（第１の炭素繊維１１、第２の炭素繊維１２）、付着物２、バインダー２０に関しては、以下に述べる条件以外の条件については、炭素繊維シート材１００で述べたのと同様の条件を満足するのが好ましい。
【０１３４】
樹脂繊維４０の構成材料としては、例えば、ポリエチレンテレフタレート、ポリブチレンテレフタレート、ポリ乳酸等のポリエステル；ポリエチレン、ポリプロピレン等のポリオレフィン；ナイロン６、ナイロン６，６等のポリアミド；ポリエーテルエーテルケトン等のポリエーテルケトン；ポリ酢酸ビニル、ポリフェニレンサルファイド、ポリカーボネート、ポリスチレン、アクリロニトリル−ブタジエン−スチレン系樹脂（ＡＢＳ樹脂）、ポリ塩化ビニル系樹脂、フェノキシ樹脂等の熱可塑性樹脂、エポキシ樹脂、フェノール樹脂、メラミン樹脂、不飽和ポリエステル等の熱硬化性樹脂や、これらの共重合体や、変性樹脂、ポリマーアロイ等が挙げられ、これらから選択される１種または２種以上を組み合わせて用いることができる。
【０１３５】
中でも、樹脂繊維４０の構成材料としては、ポリプロピレン、ポリカーボネート、ポリアミド、ポリエーテルエーテルケトン、ポリフェニレンサルファイドが好ましい。
【０１３６】
これにより、プリプレグ２００の取り扱いがより容易になるとともに、成形体の製造時における成形性と成形体の特性（強度、信頼性等）とを、より高いレベルで両立することができる。
【０１３７】
樹脂繊維４０の平均長さは、特に限定されないが、２．０ｍｍ以上２０ｍｍ以下であるのが好ましく、３．０ｍｍ以上１８ｍｍ以下であるのがより好ましく、４．０ｍｍ以上１６ｍｍ以下であるのがさらに好ましい。
【０１３８】
これにより、プリプレグ２００の取り扱いのし易さ、プリプレグ２００を用いて製造される成形体の強度、信頼性、成形体の製造時における成形性等をより優れたものとすることができる。
【０１３９】
炭素繊維１の平均長さをＬＣＦ［ｍｍ］、樹脂繊維４０の平均長さをＬＲＦ［ｍｍ］としたとき、０．１０≦ＬＲＦ／ＬＣＦ≦１８の関係を満足するのが好ましく、０．２５≦ＬＲＦ／ＬＣＦ≦１１の関係を満足するのがより好ましく、０．４５≦ＬＲＦ／ＬＣＦ≦７．０の関係を満足するのがさらに好ましい。
【０１４０】
これにより、プリプレグ２００の取り扱いのし易さ、プリプレグ２００を用いて製造される成形体の強度、信頼性、成形体の製造時における成形性等をより優れたものとすることができる。
【０１４１】
プリプレグ２００中における炭素繊維１の含有率（第１の炭素繊維１１の含有率と第２の炭素繊維１２の含有率との和）は、１６質量％以上９６質量％以下であるのが好ましく、１７．５質量％以上９５質量％以下であるのがより好ましく、２３質量％以上９３質量％以下であるのがさらに好ましい。
【０１４２】
このような条件を満足することにより、炭素繊維１が本来有している特徴がより効果的に発揮され、プリプレグ２００を用いて製造される成形体の強度、信頼性を十分に優れたものとしつつ、成形体を製造する際の成形性をより優れたものとすることができる。
【０１４３】
プリプレグ２００中における第１の炭素繊維１１の含有率をＸＶＣＦ［質量％］、第２の炭素繊維１２の含有率をＸＲＣＦ［質量％］としたとき、０．００６≦ＸＶＣＦ／ＸＲＣＦ≦１．０の関係を満足するのが好ましく、０．０１５≦ＸＶＣＦ／ＸＲＣＦ≦０．６０の関係を満足するのがより好ましく、０．０２０≦ＸＶＣＦ／ＸＲＣＦ≦０．３３の関係を満足するのがさらに好ましい。
【０１４４】
このような条件を満足することにより、炭素繊維１が本来有している特徴がより効果的に発揮され、プリプレグ２００を用いて製造される成形体の強度、信頼性を十分に優れたものとしつつ、成形体を製造する際の成形性をより優れたものとすることができる。
【０１４５】
プリプレグ２００中におけるバインダー２０の含有率は、０．２質量％以上２０質量％以下であるのが好ましく、０．３質量％以上１５質量％以下であるのがより好ましく、０．６質量％以上１０質量％以下であるのがさらに好ましい。
【０１４６】
これにより、プリプレグ２００の取り扱いのし易さ、プリプレグ２００を用いて製造される成形体の強度、信頼性、成形体の製造時における成形性等をより優れたものとすることができる。
【０１４７】
プリプレグ２００中における樹脂繊維４０の含有率は、３．０質量％以上７５質量％以下であるのが好ましく、４．０質量％以上７２質量％以下であるのがより好ましく、５．０質量％以上７０質量％以下であるのがさらに好ましい。
【０１４８】
これにより、プリプレグ２００の取り扱いのし易さ、プリプレグ２００を用いて製造される成形体の強度、信頼性、成形体の製造時における成形性等をより優れたものとすることができる。
【０１４９】
プリプレグ２００中における炭素繊維１の含有率（第１の炭素繊維１１の含有率と第２の炭素繊維１２の含有率との和）をＸＣＦ［質量％］、樹脂繊維４０の含有率をＸＲＦ［質量％］としたとき、０．３０≦ＸＣＦ／ＸＲＦ≦２８の関係を満足するのが好ましく、０．４０≦ＸＣＦ／ＸＲＦ≦２０の関係を満足するのがより好ましく、０．５０≦ＸＣＦ／ＸＲＦ≦１５の関係を満足するのがさらに好ましい。
【０１５０】
このような条件を満足することにより、炭素繊維１が本来有している特徴がより効果的に発揮され、プリプレグ２００を用いて製造される成形体の強度、信頼性を十分に優れたものとしつつ、成形体を製造する際の成形性をより優れたものとすることができる。
【０１５１】
プリプレグ２００は、前述した以外の成分（その他の成分）を含んでいてもよい。
このような成分としては、例えば、可塑剤、着色剤、酸化防止剤、紫外線吸収剤、光安定剤、軟化剤、改質剤、防錆剤、充填剤、表面潤滑剤、腐食防止剤、耐熱安定剤、滑剤、プライマー、帯電防止剤、重合禁止剤、架橋剤、触媒、レベリング剤、増粘剤、分散剤、老化防止剤、難燃剤、加水分解防止剤、腐食防止剤、カーボンナノチューブ、カーボンナノファイバー、セルロースナノファイバー、フラーレン、グラファイト等が挙げられる。
【０１５２】
また、繊維同士の隙間には、前記第１実施形態で説明した樹脂材料（含浸樹脂）が含浸されていてもよい。
【０１５３】
［成形体］
次に、本発明の成形体について説明する。
【０１５４】
本発明の成形体は、本発明のプリプレグを加熱加圧成形してなるものである。
これにより、強度、信頼性に優れた成形体を提供することができる。
【０１５５】
本発明の成形体は、本発明のプリプレグを加熱加圧成形してなる部位を有していればよく、例えば、塗膜等の構成をさらに有していてもよい。
【０１５６】
本発明の成形体は、いかなる用途のものであってもよいが、本発明の成形体の用途としては、例えば、乗物（例えば、自動車、自転車、列車、航空機、ロケット、エレベーター等）の構成部材、電子、電気部品の構成部材（例えば、パーソナルコンピューター、携帯電話（スマートフォン、ＰＨＳ等を含む）、タブレット等の携帯用端末用の筐体部等）、建築、土木構造体用部材、家具等が挙げられる。
【０１５７】
［炭素繊維シート材の製造方法］
次に、本発明の炭素繊維シート材の製造方法について説明する。
【０１５８】
前述した炭素繊維シート材１００は、例えば、バージンの炭素繊維である第１の炭素繊維１１と、リサイクルされた炭素繊維である第２の炭素繊維１２と、第１の炭素繊維１１および第２の炭素繊維１２を結合するバインダー２０とを混抄する工程（抄紙工程）を有する方法を用いて製造することができる。
【０１５９】
これにより、強度、信頼性に優れるとともに、強度、信頼性に優れた成形体を優れた成形性で製造するのに用いることができる炭素繊維シート材１００を安定的に製造することができる製造方法を提供することができる。
【０１６０】
抄紙工程に際して、例えば、少なくとも一部の炭素繊維１（第１の炭素繊維１１、第２の炭素繊維１２）の表面を、サイジング剤等で処理してもよい。
【０１６１】
これにより、バインダー２０等の樹脂材料との密着性を向上させ、炭素繊維シート材１００や成形体の強度、信頼性をより優れたものとすることができる。
【０１６２】
サイジング剤としては、例えば、エポキシ樹脂、フェノール樹脂、ポリエチレングリコール、ポリウレタン、ポリエステル、乳化剤、界面活性剤等が挙げられる。
【０１６３】
抄紙用組成物中における炭素繊維１の含有率（第１の炭素繊維１１の含有率と第２の炭素繊維１２の含有率との和）は、特に限定されないが、０．０１質量％以上０．３質量％以下とすることにより、前述したような束状体１０を効率よく形成することができる。
【０１６４】
［プリプレグの製造方法］
次に、本発明のプリプレグの製造方法について説明する。
【０１６５】
＜第１実施形態＞
前述した第１実施形態に係るプリプレグ２００は、例えば、前述した抄紙工程を経て得られた炭素繊維シート材１００に、樹脂材料（含浸樹脂）３０を含浸させる工程（含浸工程）を有する方法を用いて安定的に製造することができる。
【０１６６】
含浸工程は、例えば、樹脂材料（含浸樹脂）３０としての未硬化状態（Ｂステージ）の熱硬化性樹脂または熱可塑性樹脂を含む材料で構成されたシート材を、炭素繊維シート材１００に熱転写する方法や、液状の樹脂材料（含浸樹脂）３０を炭素繊維シート材１００に含浸させる方法等が挙げられる。
【０１６７】
＜第２実施形態＞
前述した第２実施形態に係るプリプレグ２００は、例えば、バージンの炭素繊維である第１の炭素繊維１１と、リサイクルされた炭素繊維である第２の炭素繊維１２と、樹脂繊維４０と、第１の炭素繊維１１、第２の炭素繊維１２および樹脂繊維４０を結合するバインダー２０とを混抄する工程（抄紙工程）を有する方法を用いて安定的に製造することができる。
【０１６８】
また、前述した第１実施形態の製造方法では、抄紙工程を経て得られた炭素繊維シート材１００に含浸工程を行うのに対し、本実施形態の製造方法では、抄紙工程で炭素繊維１（第１の炭素繊維１１および第２の炭素繊維１２）と樹脂繊維４０とバインダー２０とを用い、その後の含浸工程を行う必要がない。したがって、プリプレグ２００の生産性を高めることができる。
【０１６９】
［成形体の製造方法］
次に、本発明の成形体の製造方法について説明する。
【０１７０】
前述した成形体は、例えば、上記のようにして製造したプリプレグ２００を加熱加圧成形する工程（成形工程）を有する方法を用いて安定的に製造することができる。
【０１７１】
成形体を製造する際には、複数枚のプリプレグ２００を積層してもよい。
積層枚数は、特に限定されないが、２枚以上５０枚以下であるのが好ましく、３枚以上３０枚以下であるのがより好ましい。
【０１７２】
なお、複数枚のプリプレグ２００を用いる場合、これらのプリプレグ２００は、互いに異なる条件のものであってもよいし、同一の条件のものであってもよい。
また、隣り合うプリプレグ２００の間に、中間層を設けてもよい。
【０１７３】
また、接合工程に先立ち、複数枚のプリプレグ２００を接合する処理を施してもよい。複数枚のプリプレグ２００を接合する方法としては、例えば、溶着（溶剤溶着、重合溶着等を含む）、融着、接着等が挙げられる。
【０１７４】
成形工程における加熱温度は、樹脂材料（含浸樹脂）３０や樹脂繊維４０の種類、含有率等により異なり、特に限定されないが、１００℃以上３８０℃以下であるのが好ましく、１１０℃以上３５０℃以下であるのがより好ましく、１２０℃以上３００℃以下であるのがさらに好ましい。
【０１７５】
また、成形工程における成形圧力は、樹脂材料（含浸樹脂）３０や樹脂繊維４０の種類、含有率等により異なり、特に限定されないが、０．１ＭＰａ以上１５ＭＰａ以下であるのが好ましく、０．２ＭＰａ以上１２ＭＰａ以下であるのがより好ましく、０．３ＭＰａ以上１０ＭＰａ以下であるのがさらに好ましい。
【０１７６】
プリプレグ２００が熱硬化性樹脂を含むものである場合、成形工程による加熱により、当該熱硬化性樹脂の硬化反応が進行し、得られる成形体は、耐熱性等にも優れたものとなる。
【０１７７】
以上、本発明の好適な実施形態について説明したが、本発明は、これらに限定されるものではない。
【０１７８】
例えば、炭素繊維シート材の製造方法、プリプレグの製造方法、成形体の製造方法においては、前述した工程に加え、他の工程（前処理工程、中間処理工程、後処理工程等）をさらに有していてもよい。
【０１７９】
また、本発明の炭素繊維シート材、プリプレグ、成形体は、前述した方法で製造されたものに限定されず、いかなる方法で製造されたものであってよい。
【０１８０】
また、前述した実施形態では、炭素繊維シート材、プリプレグ、成形体において、束状体を構成する炭素繊維に加え、束状体を構成しない炭素繊維が含まれる構成について代表的に説明したが、これらのうち一方のみが含まれる構成であってもよい。
【実施例】
【０１８１】
以下、本発明を実施例および比較例に基づいて詳細に説明するが、本発明はこれに限定されるものではない。なお、特に温度条件を示していない処理、測定については、２０℃で行った。【０１８２】
《１》炭素繊維シート材の製造
各実施例および各比較例の炭素繊維シート材を以下のようにして製造した。【０１８３】
（実施例Ａ１）
まず、バージンの炭素繊維（第１の炭素繊維、繊維平均径（平均幅）７．０μｍ、平均長さ６．０ｍｍ）：２０質量部と、リサイクルされた炭素繊維（第２の炭素繊維、繊維平均径（平均幅）７．０μｍ、平均長さ５．０ｍｍ）：７５質量部と、バインダーとしてのポリビニルアルコール繊維（繊度１．１デシテックス、平均長さ３．０ｍｍ、加重平均密度：１．２０ｇ／ｃｍ３）：５．０質量部とからなる組成物を、水中に混合分散し、固形分０．０３質量％の抄紙用スラリーを調製した。【０１８４】
次に、抄紙用スラリー：１００質量部に対し、分散剤としてのアニオン系ポリアクリルアミド：０．００１質量部を添加して分散液を得、この分散液を、網目の隙間が０．２ｍｍのメッシュコンベアの抄紙面に吸引して堆積してシート化した（抄紙工程）。【０１８５】
その後、抄紙工程で製造された加湿状態のシートを１２０℃で加熱乾燥し、ポリビニルアルコール繊維を溶融して炭素繊維を交点で結合して炭素繊維シート材を得た。【０１８６】
なお、リサイクルされた炭素繊維としては、破砕・粉砕したＣＦＲＰに、空気雰囲気下で３５０℃の第１の加熱処理を施し、さらに、空気雰囲気下で５５０℃の第２の加熱処理を施すことにより得られたものを用いた。【０１８７】
（実施例Ａ２、Ａ３）
第１の炭素繊維、第２の炭素繊維、バインダーの条件を表１に示すように変更した以外は、前記実施例Ａ１と同様にして炭素繊維シート材を製造した。【０１８８】
（比較例Ａ１）
炭素繊維として第１の炭素繊維のみを用いて、各成分の配合比を表１に示すようにした以外は、前記実施例Ａ１と同様にして炭素繊維シート材を製造した。【０１８９】
（比較例Ａ２）
炭素繊維として第２の炭素繊維のみを用いて、各成分の配合比を表１に示すようにした以外は、前記実施例Ａ１と同様にして炭素繊維シート材を製造した。【０１９０】
前記各実施例および各比較例の炭素繊維シート材の構成を表１にまとめて示す。なお、前記各実施例および比較例Ａ２で用いた第２の炭素繊維は、その表面の一部にリサイクル原料由来の付着物が付着していた。また、前記各実施例および比較例Ａ２の炭素繊維シート材には、複数本の炭素繊維を含む束状体とともに、束状体を構成しない炭素繊維も含まれていた。また、前記各実施例および各比較例の炭素繊維シート材の厚さは、いずれも、０．５ｍｍ以上０．８ｍｍ以下であった。【０１９１】
【表１】
2020040289.tif 000003
【０１９２】
《２》プリプレグの製造
各実施例および各比較例のプリプレグを以下のようにして製造した。【０１９３】
（実施例Ｂ１）
まず、未硬化の熱硬化性樹脂としてのフェノール樹脂のメタノール溶液（４０質量％）を用意した。【０１９４】
次に、当該メタノール溶液を前記実施例Ａ１の炭素繊維シート材に塗布し、含浸させた。その後、８０℃に加熱してメタノールを除去し、さらに、１５０℃で１５分間の加熱処理を施すことにより、フェノール樹脂を硬化させて、プリプレグを得た。【０１９５】
（実施例Ｂ２、Ｂ３）
炭素繊維シート材として、前記実施例Ａ１で製造したものの代わりに、前記実施例Ａ２、Ａ３で製造したものを用いた以外は、前記実施例Ｂ１と同様にしてプリプレグを製造した。【０１９６】
（実施例Ｂ４）
まず、バージンの炭素繊維（第１の炭素繊維、繊維平均径（平均幅）７．０μｍ、平均長さ６．０ｍｍ）：５．０質量部と、リサイクルされた炭素繊維（第２の炭素繊維、繊維平均径（平均幅）７．０μｍ、平均長さ５．０ｍｍ）：３５．２質量部と、バインダーとしてのポリビニルアルコール繊維（繊度１．１デシテックス、平均長さ３．０ｍｍ、加重平均密度：１．２０ｇ／ｃｍ３）：２．９質量部と、樹脂繊維としてのナイロン６繊維（繊度１．１デシテックス、平均長さ６．０ｍｍ）：５６．９質量部とからなる組成物を、水中に混合分散し、固形分０．０３質量％の抄紙用スラリーを調製した。【０１９７】
次に、抄紙用スラリー：１００質量部に対し、分散剤としてのアニオン系ポリアクリルアミド：０．００１質量部を添加して分散液を得、この分散液を、網目の隙間が０．３ｍｍのメッシュコンベアの抄紙面に吸引して堆積してシート化した（抄紙工程）。【０１９８】
その後、抄紙工程で製造された加湿状態のシートを１２０℃で加熱乾燥し、ポリビニルアルコール繊維を溶融して炭素繊維を交点で結合してプリプレグを得た。得られたプリプレグにおいて、ナイロン６繊維は溶融せず、繊維の状態を保持していた。【０１９９】
なお、リサイクルされた炭素繊維としては、破砕・粉砕したＣＦＲＰに、空気雰囲気下で３５０℃の第１の加熱処理を施し、さらに、空気雰囲気下で５５０℃の第２の加熱処理を施すことにより得られたものを用いた。【０２００】
（実施例Ｂ５、Ｂ６）
第１の炭素繊維、第２の炭素繊維、バインダー、樹脂繊維の条件を表２に示すように変更した以外は、前記実施例Ｂ４と同様にしてプリプレグを製造した。【０２０１】
（比較例Ｂ１、Ｂ２）
炭素繊維シート材として、前記実施例Ａ１で製造したものの代わりに、前記比較例Ａ１、Ａ２で製造したものを用いた以外は、前記実施例Ｂ１と同様にしてプリプレグを製造した。【０２０２】
（比較例Ｂ３）
炭素繊維として第１の炭素繊維のみを用いて、各成分の配合比を表２に示すようにした以外は、前記実施例Ｂ４と同様にしてプリプレグを製造した。【０２０３】
（比較例Ｂ４）
炭素繊維として第２の炭素繊維のみを用いて、各成分の配合比を表２に示すようにした以外は、前記実施例Ｂ４と同様にしてプリプレグを製造した。【０２０４】
前記各実施例および各比較例のプリプレグの構成を表２にまとめて示す。なお、前記各実施例および比較例Ｂ２、Ｂ４で用いた第２の炭素繊維は、その表面の一部にリサイクル原料由来の付着物が付着していた。また、前記各実施例および比較例Ｂ２、Ｂ４のプリプレグには、複数本の炭素繊維を含む束状体とともに、束状体を構成しない炭素繊維も含まれていた。また、前記各実施例および各比較例のプリプレグの厚さは、いずれも、０．８ｍｍ以上１．４ｍｍ以下であった。【０２０５】
【表２】
2020040289.tif 000004
【０２０６】
《３》成形体の製造
各実施例および各比較例の成形体を以下のようにして製造した。【０２０７】
（実施例Ｃ１）
まず、前記実施例Ｂ１で製造したプリプレグを１５枚積層した。【０２０８】
次に、プリプレグの積層体を、５０ｋｇ／ｃｍ２、１５０℃の条件で加熱加圧処理を行った。これにより、プリプレグ中に含まれる熱硬化性樹脂が硬化し、複数枚のプリプレグが層間で互いに結合した平板状の成形体Ａが得られた。【０２０９】
また、外周面の曲率半径がＬ字状の曲げ板に成形した以外は、前記成形体Ａと同様にして成形体Ｂを製造した。【０２１０】
（実施例Ｃ２、Ｃ３）
プリプレグとして、前記実施例Ｂ１で製造したものの代わりに、前記実施例Ｂ２、Ｂ３で製造したものを用いた以外は、前記実施例Ｃ１と同様にして成形体（成形体ＡおよびＢ）を製造した。【０２１１】
（実施例Ｃ４）
まず、前記実施例Ｂ４で製造したプリプレグを１５枚積層した。【０２１２】
次に、プリプレグの積層体を、５０ｋｇ／ｃｍ２、２５０℃の条件で加熱加圧処理を行った。これにより、プリプレグ中に含まれる熱可塑性樹脂が軟化、溶融し、複数枚のプリプレグが層間で互いに結合した平板状の成形体Ａが得られた。【０２１３】
また、外周面の曲率半径がＬ字状の曲げ板に成形した以外は、前記成形体Ａと同様にして成形体Ｂを製造した。【０２１４】
（実施例Ｃ５、Ｃ６）
プリプレグとして、前記実施例Ｂ４で製造したものの代わりに、前記実施例Ｂ５、Ｂ６で製造したものを用いた以外は、前記実施例Ｃ４と同様にして成形体（成形体ＡおよびＢ）を製造した。【０２１５】
（比較例Ｃ１、Ｃ２）
プリプレグとして、前記実施例Ｂ１で製造したものの代わりに、前記比較例Ｂ１、Ｂ２で製造したものを用いた以外は、前記実施例Ｃ１と同様にして成形体（成形体ＡおよびＢ）を製造した。【０２１６】
（比較例Ｃ３、Ｃ４）
プリプレグとして、前記実施例Ｂ５で製造したものの代わりに、前記比較例Ｂ３、Ｂ４で製造したものを用いた以外は、前記実施例Ｃ４と同様にして成形体（成形体ＡおよびＢ）を製造した。【０２１７】
なお、前記各実施例および比較例Ｃ２、Ｃ４の成形体には、複数本の炭素繊維を含む束状体とともに、束状体を構成しない炭素繊維も含まれていた。【０２１８】
《４》評価
《４−１》曲げ強度評価
前記実施例Ｃ１〜Ｃ６および比較例Ｃ１〜Ｃ４の成形体Ａについて、ＪＩＳ  Ｋ７０７４に準じた曲げ試験により求められる曲げ強度を測定し、以下の基準にした従い評価した。【０２１９】
Ａ：曲げ強度が２５０ＭＰａ以上。
Ｂ：曲げ強度が２００ＭＰａ以上２５０ＭＰａ未満。
Ｃ：曲げ強度が１５０ＭＰａ以上２００ＭＰａ未満。
Ｄ：曲げ強度が１００ＭＰａ以上１５０ＭＰａ未満。
Ｅ：曲げ強度が１００ＭＰａ未満。【０２２０】
《４−２》外観評価
（目視による評価）
前記実施例Ｃ１〜Ｃ６および比較例Ｃ１〜Ｃ４の成形体Ｂについて、目視による観察を行い、以下の基準に従い評価した。【０２２１】
Ａ：外観不良が全く認められない。
Ｂ：外観不良がほとんど認められない。
Ｃ：外観不良がわずかに認められる。
Ｄ：外観不良がはっきりと認められる。
Ｅ：外観不良が顕著に認められる。【０２２２】
（顕微鏡による評価）
前記実施例Ｃ１〜Ｃ６および比較例Ｃ１〜Ｃ４の成形体Ｂの屈曲部付近について、顕微鏡による観察を行い、以下の基準に従い評価した。【０２２３】
Ａ：炭素繊維の露出量にばらつきが認められない。
Ｂ：炭素繊維が多く露出している領域と炭素繊維の露出量が少なく樹脂材料が多く露出している領域とが併存しており、炭素繊維の露出量のばらつきがわずかに認められる。
Ｃ：炭素繊維が多く露出している領域と炭素繊維の露出量が少なく樹脂材料が多く露出している領域とが併存しており、炭素繊維の露出量のばらつきがはっきりと認められる。
Ｄ：炭素繊維が多く露出している領域と炭素繊維の露出量が少なく樹脂材料が多く露出している領域とが併存しており、炭素繊維の露出量のばらつきが顕著に認められる。
これらの結果を表３にまとめて示す。【０２２４】
【表３】
2020040289.tif 000005
【０２２５】
表３から明らかなように、本発明では優れた結果が得られたのに対し、比較例では満足のいく結果が得られなかった。
【産業上の利用可能性】
【０２２６】
本発明の炭素繊維シート材は、複数本の炭素繊維と、前記炭素繊維を結合するバインダーとを含み、前記炭素繊維として、バージンの炭素繊維である第１の炭素繊維と、リサイクルされた炭素繊維である第２の炭素繊維とを含んでいる。そのため、それ自身の強度、信頼性に優れるとともに、強度、信頼性に優れた成形体を優れた成形性で製造するのに用いることができる炭素繊維シート材を提供することができる。従って、本発明の炭素繊維シート材は、産業上の利用可能性を有する。
【符号の説明】
【０２２７】
１００…炭素繊維シート材
２００…プリプレグ
１…炭素繊維
１１…第１の炭素繊維
１２…第２の炭素繊維
２…付着物
１０…束状体
２０…バインダー
３０…樹脂材料（含浸樹脂）
４０…樹脂繊維
【図１】
2020040289.tif 000006
【図２】
2020040289.tif 000007
【図３】
2020040289.tif 000008
【図４】
2020040289.tif 000009
【国際調査報告】
2020040289.tif 000010
2020040289.tif 000011
2020040289.tif 000012
2020040289.tif 000013